(57)【要約】【課題】軽量で通気性と吸湿性を備え、春期から秋期の寒気の強くないものの温度変化のある季節に使い分けることができる綿糸製二重織物マフラーを提供する。【解決手段】綿糸製二重織物マフラー１は、綿糸により粗めに織られた第１織面１１と、第１織面１１に積層されるように、綿糸により粗めに織られ、さらに、第１織面１１と異なる色彩もしくは模様を備える第２織面１２とを有する。マフラー１は、ほぼ全面にわたり点在するように第１織面１１を形成する第１織面形成綿糸が第２織面１２にて第２織面１２を形成する第２織面形成綿糸と交錯した多数の交錯点１３を備え、かつ、第１織面１１は、表面のほぼ全体が起毛状態となっているとともに、第２織面１２は、表面のほぼ全体が起毛状態となっていないものとなっている。  【選択図】図１
0003134978.tif 000002
【実用新案登録請求の範囲】
【請求項１】
綿糸により粗めに織られた第１織面と、該第１織面に積層されるように、かつ、綿糸により粗めに織られ、さらに、前記第１織面と異なる色彩もしくは模様を備える第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないことを特徴とする綿糸製二重織物マフラー。
【請求項２】
綿糸により粗めに織られた第１織面と、該第１織面に積層されるように、かつ、綿糸により粗めに織られ、さらに、前記第１織面より全体的に濃色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないことを特徴とする綿糸製二重織物マフラー。
【請求項３】
綿糸により粗めに織られた第１織面と、該第１織面に積層されるように、かつ、綿糸により粗めに織られ、さらに、前記第１織面より全体的に淡色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないことを特徴とする綿糸製二重織物マフラー。
【請求項４】
前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部とを備えるものである請求項１ないし３のいずれかに記載の綿糸製二重織物マフラー。
【請求項５】
前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部とを備えるものである請求項１ないし３のいずれかに記載の綿糸製二重織物マフラー。
【請求項６】
前記細帯状第１交織部および前記細帯状第２交織部は、前記マフラーの前記第１織面の上端縁付近および下端縁付近にそれぞれ設けられるとともに、前記マフラーの長手方向のほぼ全体に延びるものである請求項５に記載の綿糸製二重織物マフラー。
【請求項７】
前記二重織物マフラーは、両端部に、前記第１織面形成綿糸および前記第２織面形成綿糸により密に織られた単層密織部を備えている請求項１ないし６のいずれかに記載の綿糸製二重織物マフラー。
【請求項８】
綿糸により粗めに織られた第１織面と、該第１織面に積層されるように、かつ、綿糸により粗めに織られ、さらに、前記第１織面と異なる色彩もしくは模様を備える第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないものであり、さらに、前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部と、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部と、該二重織物マフラーの両端部に、前記第１織面形成綿糸および前記第２織面形成綿糸により密に織られた単層密織部を有することを特徴とする綿糸製二重織物マフラー。
【請求項９】
綿糸により粗めに織られた第１織面と、該第１織面に積層されるように、かつ、綿糸により粗めに織られ、さらに、前記第１織面より全体的に濃色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないものであり、さらに、前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部と、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部と、該二重織物マフラーの両端部に、前記第１織面形成綿糸および前記第２織面形成綿糸により密に織られた単層密織部を有することを特徴とする綿糸製二重織物マフラー。
【請求項１０】
綿糸により粗めに織られた第１織面と、該第１織面に積層されるように、かつ、綿糸により粗めに織られ、さらに、前記第１織面より全体的に淡色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないものであり、さらに、前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部と、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部と、該二重織物マフラーの両端部に、前記第１織面形成綿糸および前記第２織面形成綿糸により密に織られた単層密織部を有することを特徴とする綿糸製二重織物マフラー。
【請求項１１】
前記細帯状第１交織部および前記細帯状第２交織部は、前記マフラーの前記第１織面の上端縁付近および下端縁付近にそれぞれ設けられるとともに、前記マフラーの長手方向のほぼ全体に延びるものである請求項８ないし１０のいずれかに記載の綿糸製二重織物マフラー。
【請求項１２】
前記綿糸製二重織物マフラーは、紫外線透過抑制加工されているものである請求項１ないし１１のいずれかに記載の綿糸製二重織物マフラー。
【考案の詳細な説明】
【技術分野】
【０００１】
本考案は、軽量である程度の通気性と吸湿性を備え、かつ、春期から秋期の寒気の強くないものの温度変化のある季節に有効に使用できるマフラーに関するものである。
【背景技術】
【０００２】
従来より、首に巻くことにより使用されるマフラーが多く利用されている。しかし、従来のマフラーは、冬期用のものである。しかし、本願考案者が検討したところ、春期から秋期の寒気の強くないものの温度変化のある季節にも、首にまいて使用するマフラーのニーズがあることを知見した。しかし、そのような時期用のマフラーは、冬期用の従来のマフラーでは、装着時に暑すぎ、流用できるものではない。
【０００３】
最近では、タオルマフラーなどの夏季用のものも提案されており、例えば、実用新案登録第３１２８８３１号公報（特許文献１）、実用新案登録第３１０７６０６号公報（特許文献２）のようなものがある。
【０００４】
【特許文献１】実用新案登録第３１２８８３１号
【特許文献２】実用新案登録第３１０７６０６号
【考案の開示】
【考案が解決しようとする課題】
【０００５】
特許文献１のマフラーは、マフラー本体１の一端部１ａに孔２が形成されており、その孔２にマフラー本体１の他端部１ｂを通せるものとなっている。そして、マフラーとしては、夏用である場合は、吸汗性に適した素材、例えば、タオル地などを用いて縫製すればよい旨の開示がある。
特許文献２のマフラーは、地経糸と地緯糸及びパイル糸からなるタオル織物で製作され、身体の首にかけられて前面に垂下されて一対の垂れ布部を形成し、同垂れ布部が係止部材のリング体の中に嵌挿されて使用されるタオルマフラーであって、タオルマフラーの表面及び裏面の両面あるいは表面又は裏面のいずれか片面に、１本の糸条、又は平行に近接配置された２〜１０本の糸条からなる突条ユニットが、幅方向に形設されている。
上記のマフラーは、夏用としては有用である。
しかし、近年の異常気象により、春期、例えば春先にかなり大きな温度変化がある。上述したようなタオルマフラーでは、気温が低い場合ででは、十分な保温感を使用者に与えることができない。また、十分な保温感を与えることができるものでは、気温が高い場合に、不必要な保温感を与えてしまう。
【０００６】
本考案の目的は、軽量である程度の通気性と吸湿性を備え、春期から秋期の寒気の強くないものの温度変化のある季節に有効に使用でき、かつ、肌に接する面を選択することにより、春期、秋期の温度変化の大きい時期における使用時の気温、また、使用時の使用者の体温状況などにより使い分けることができる綿糸製二重織物マフラーを提供するものである。
【課題を解決するための手段】
【０００７】
上記課題を解決するものは以下のものである。
（１）  綿糸により粗めに織られた第１織面と、該第１織面に積層されるように、かつ、綿糸により粗めに織られ、さらに、前記第１織面と異なる色彩もしくは模様を備える第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていない綿糸製二重織物マフラー。
【０００８】
また、上記課題を解決するものは以下のものである。
（２）  綿糸により粗めに織られた第１織面と、該第１織面に積層されるように、かつ、綿糸により粗めに織られ、さらに、前記第１織面より全体的に濃色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていない綿糸製二重織物マフラー。
【０００９】
また、上記課題を解決するものは以下のものである。
（３）  綿糸により粗めに織られた第１織面と、該第１織面に積層されるように、かつ、綿糸により粗めに織られ、さらに、前記第１織面より全体的に淡色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていない綿糸製二重織物マフラー。
【００１０】
（４）  前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部とを備えるものである上記（１）ないし（３）のいずれかに記載の綿糸製二重織物マフラー。
（５）  前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部とを備えるものである上記（１）ないし（３）のいずれかに記載の綿糸製二重織物マフラー。
（６）  前記細帯状第１交織部および前記細帯状第２交織部は、前記マフラーの前記第１織面の上端縁付近および下端縁付近にそれぞれ設けられるとともに、前記マフラーの長手方向のほぼ全体に延びるものである上記（５）に記載の綿糸製二重織物マフラー。
（７）  前記二重織物マフラーは、両端部に、前記第１織面形成綿糸および前記第２織面形成綿糸により密に織られた単層密織部を備えている上記（１）ないし（６）のいずれかに記載の綿糸製二重織物マフラー。
【００１１】
また、上記課題を解決するものは以下のものである。
（８）  綿糸により粗めに織られた第１織面と、該第１織面に積層されるように、かつ、綿糸により粗めに織られ、さらに、前記第１織面と異なる色彩もしくは模様を備える第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないものであり、さらに、前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部と、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部と、該二重織物マフラーの両端部に、前記第１織面形成綿糸および前記第２織面形成綿糸により密に織られた単層密織部を有する綿糸製二重織物マフラー。
【００１２】
また、上記課題を解決するものは以下のものである。
（９）  綿糸により粗めに織られた第１織面と、該第１織面に積層されるように、かつ、綿糸により粗めに織られ、さらに、前記第１織面より全体的に濃色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないものであり、さらに、前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部と、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部と、該二重織物マフラーの両端部に、前記第１織面形成綿糸および前記第２織面形成綿糸により密に織られた単層密織部を有する綿糸製二重織物マフラー。
【００１３】
また、上記課題を解決するものは以下のものである。
（１０）  綿糸により粗めに織られた第１織面と、該第１織面に積層されるように、かつ、綿糸により粗めに織られ、さらに、前記第１織面より全体的に淡色となっている第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないものであり、さらに、前記二重織物マフラーは、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記第１織面に形成された第１織面模様部と、前記第２織面に移行した前記第１織面形成綿糸が該第２織面にて前記第２織面形成綿糸と交織することにより前記第２織面に形成された第２織面模様部と、前記第１織面形成綿糸が前記第２織面側に移行し、かつ、これに対応するように前記第２織面形成綿糸が前記第１織面側に移行し、前記第１織面に移行した前記第２織面形成綿糸が該第１織面にて前記第１織面形成綿糸と交織することにより前記マフラーの長手方向に十分な長さでかつ細く延びる前記第１織面に形成された細帯状第１交織部と、前記第２織面に移行した前記第１織面形成綿糸が該第２織面にて前記第２織面形成綿糸と交織することにより前記マフラーの長手方向に十分な長さでかつ細く延びる前記第２織面に形成された細帯状第２交織部と、該二重織物マフラーの両端部に、前記第１織面形成綿糸および前記第２織面形成綿糸により密に織られた単層密織部を有する綿糸製二重織物マフラー。
【００１４】
（１１）  前記細帯状第１交織部および前記細帯状第２交織部は、前記マフラーの前記第１織面の上端縁付近および下端縁付近にそれぞれ設けられるとともに、前記マフラーの長手方向のほぼ全体に延びるものである上記（８）ないし（１０）のいずれかに記載の綿糸製二重織物マフラー。
（１２）  前記綿糸製二重織物マフラーは、紫外線透過抑制加工されているものである上記（１）ないし（１１）のいずれかに記載の綿糸製二重織物マフラー。
【考案の効果】
【００１５】
本考案の綿糸製二重織物マフラーは、綿糸により粗めに織られた第１織面と、該第１織面に積層されるように、かつ、綿糸により粗めに織られ、さらに、前記第１織面と異なる色彩もしくは模様を備える第２織面とを有する綿糸製二重織物マフラーであって、該綿糸製二重織物マフラーは、ほぼ全面にわたり点在するように前記第１織面を形成する第１織面形成綿糸が前記第２織面にて該第２織面を形成する第２織面形成綿糸と交錯した多数の交錯点を備え、かつ、前記第１織面は、表面のほぼ全体が起毛状態となっているとともに、前記第２織面は、表面のほぼ全体が起毛状態となっていないものである。
よって、本考案のマフラーは、軽量である程度の通気性と吸湿性を備え、春期から秋期の寒気の強くないものの温度変化のある季節に有効に使用でき、かつ、肌に接する面を選択することにより、春期、秋期の温度変化の大きい時期における使用時の気温、また、使用時の使用者の体温状況などにより使い分けることができる。  
【００１６】
そして、このマフラーは、第１織面と第２織面とを備える二重織物マフラーであるので、ある程度の保温性を備えるとともに、それぞれの織面は、綿糸により粗く織られていることより、適度な通気性を備えるとともに、綿糸により構成されているので、吸湿性（吸汗性）も備える。さらに、第１織面は、表面のほぼ全体が起毛状態となっているとともに、第２織面は、表面のほぼ全体が起毛状態となっていないものとなっている。このように、交錯点を有する第２織面ではなく、第１織面側を起毛表面としているため、起毛処理時における交錯点の劣化がなく、第１織面と第２織面間の剥離を防止できる。そして、暖かい感触を求める場合（通常気温が低い場合）には、第１織面（起毛面）が肌に接触するようにして使用することにより、暖かい肌触り感を得ることができ、さらっと感を求める場合（通常気温が高い場合）には、第２織面（非起毛面、粗く織られたままの表面）が肌に接触するようにして使用することにより、さらっと感を与えることができる。
【考案を実施するための最良の形態】
【００１７】
本考案の綿糸製二重織物マフラーについて、図面に示す実施例を用いて説明する。
図１は、本考案の綿糸製二重織物マフラーの正面図であり、図２は、図１に示した綿糸製二重織物マフラーの背面図であり、図３は、図１のＡ−Ａ線断面図であり、図４は、図１の端部部分の拡大図である。
本考案の綿糸製二重織物マフラー１は、綿糸により粗めに織られた第１織面１１と、第１織面１１に積層されるように、かつ、綿糸により粗めに織られ、さらに、第１織面１１と異なる色彩もしくは模様を備える第２織面１２とを有する。マフラー１は、ほぼ全面にわたり点在するように第１織面１１を形成する第１織面形成綿糸が第２織面１２にて第２織面１２を形成する第２織面形成綿糸と交錯した多数の交錯点１３を備え、かつ、第１織面１１は、表面のほぼ全体が起毛状態（起毛部）１４となっているとともに、第２織面１２は、表面のほぼ全体が起毛状態となっていないものとなっている。
【００１８】
本考案のマフラー１は、図１ないし図４に示すように、第１織面形成綿糸により粗めに織られた第１織面１１と、この第１織面１１に積層状態となるとともに、第２織面形成綿糸により粗めに織られた第２織面１２とが、部分的に結合することにより一体的に形成された綿糸製二重織物マフラーである。そして、この実施例のマフラーでは、第１織面１１および第２織面１２は、隣り合う経糸間に隙間があり、同様に、隣り合う緯糸間に隙間があるガーゼ状のものとなっている。
そして、実施例のマフラー１では、第１織面１１は、第１織面形成綿糸により形成されている。そして、この実施例のマフラー１では、第１織面形成綿糸としては、経糸、緯糸ともに同じ綿糸を用いている。しかし、このようなものに限定されるものではなく、経糸と緯糸とを異なる綿糸としてもよい。特に、この実施例のマフラーでは、第１織面形成綿糸は、後述する第２織面形成綿糸に比べて淡色のものを用いている。
【００１９】
そして、この実施例のマフラー１では、第２織面１２は、第２織面形成綿糸により形成されている。そして、この実施例のマフラー１では、第２織面形成綿糸としては、経糸、緯糸ともに同じ綿糸を用いている。しかし、このようなものに限定されるものではなく、経糸と緯糸とを異なる綿糸としてもよい。特に、この実施例のマフラーでは、第２織面形成綿糸は、第１織面形成綿糸に比べて濃色のものを用いている。つまり、この実施例のマフラー１では、第１織面１１と第２織面１２とでは、色彩が異なるものとなっている。なお、色彩ではなく、模様が異なるものとしてもよい。このように、第１織面と第２織面とを色彩もしくは模様を異なるものとすることにより、両者の相違を視覚により容易に認識できる。
【００２０】
そして、マフラー１では、ほぼ全面にわたり点在するように第１織面１１を形成する第１織面形成綿糸が第２織面１２にて第２織面１２を形成する第２織面形成綿糸と交錯した多数の交錯点１３を備えており、これにより、第１織面１１と第２織面１２は、剥離しない状態となっている。
さらに、第１織面１１は、表面のほぼ全体が起毛状態となっているとともに、第２織面１２は、表面のほぼ全体が起毛状態となっていないものとなっている。なお、第１織面１１の全面が起毛状態となっていることが好ましいが、部分的な非起毛状態部分を備えていてもよい。そして、上記のように、交錯点１３を有する第２織面１２ではなく、第１織面１１側を起毛表面としているため、起毛処理時における交錯点の劣化がなく、第１織面と第２織面間の剥離を防止できる。
さらに、この実施例のマフラー１では、第２織面に比べて淡色である第１織面側が起毛表面となっている。このため、マフラーをそのままの状態にて首に巻いて使用するとき、暖かい感触を求める場合（通常気温が低い場合）には、淡色側が内側となり、濃色側が外側となるため、まとった状態において暖かい印象を与える。逆に、さらっと感を求める場合（通常気温が高い場合）には、濃色側が内側となり、淡色側が外側となるため、まとった状態において涼しい印象を与えることができる。
【００２１】
なお、本考案のマフラーとしては、上述のようなものに限定されるものではない。例えば、第２織面形成綿糸として、第１織面形成綿糸に比べて淡色のものを用い、第１織面形成綿糸として、第２織面形成綿糸に比べて濃色のものを用いてもよい。この例では、第２織面に比べて濃色である第１織面側が起毛表面となる。このため、マフラーを長手方向に二つ折りして首に巻いて使用するとき、暖かい感触を求める場合（通常気温が低い場合）には、濃色側（起毛側）が表面となり、まとった状態において暖かい印象を与える。逆に、さらっと感を求める場合（通常気温が高い場合）には、淡色側（非起毛側）が表面となり、まとった状態において涼しい印象を与えることができる。
そして、このマフラー１は、第１織面１１と第２織面１２とを備える二重織物マフラーであるので、ある程度の保温性を備えるとともに、それぞれの織面は、綿糸により粗く織られていることより、適度な通気性を備えるとともに、綿糸により構成されているので、吸湿性（吸汗性）も備える。
【００２２】
さらに、この実施例のマフラー１では、図１ないし図４に示すように、第１織面形成綿糸が第２織面１２側に移行し、かつ、これに対応するように第２織面形成綿糸が第１織面１１側に移行している。そして、第１織面１１に移行した第２織面形成綿糸が第１織面１１にて第１織面形成綿糸と交織することにより第１織面に形成された第１織面模様部１５が形成されている。また、第２織面１２に移行した第１織面形成綿糸が第２織面１２にて第２織面形成綿糸と交織することにより第２織面１２に形成された第２織面模様部１６を備えている。第１織面模様部１５と第２織面模様部１６とは、反転模様となっている。このような模様部を設けることにより、マフラーの意匠性を高めることができるとともに、第１織面１１と第２織面１２との間の結合を高めることができる。また、第１織面と第２織面の相違を視覚により容易に認識できる。
【００２３】
特に、この実施例のマフラー１では、図１および図４に示すように、マフラーの長手方向の両端部より若干内側となる部分に第１織面模様部１５が設けられている。同様に、図２に示すように、第１織面模様部１５に対応するように、マフラーの長手方向の両端部より若干内側となる部分に第２織面模様部１６が設けられている。これら、両端側に設けられた模様部は、比較的細かくかつ両端側の幅のほぼ全域に渡るように形成されている。さらに、図１および図２に示すように、マフラーの長手方向の中央部となる部分に第１織面模様部１５および第２織面模様部１６が設けられている。この中央部に位置する第１織面模様部１５および第２織面模様部１６も比較的細かくかつ両端側の幅のほぼ全域に渡るものとなっている。さらに、このマフラー１では、両端側の模様部と中央側の模様部間に位置する部分に設けられ、比較的大きく形成された中間部模様部を備えている。
【００２４】
さらに、この実施例のマフラー１は、第１織面形成綿糸が第２織面側１２に移行し、かつ、これに対応するように第２織面形成綿糸が第１織面側１１に移行している。第１織面１１に移行した第２織面形成綿糸が第１織面１１にて第１織面形成綿糸と交織することにより、マフラー１の長手方向に十分な長さでかつ細く延びる第１織面１１に形成された細帯状第１交織部１７を有している。また、前記第２織面１２に移行した第１織面形成綿糸が第２織面１２にて第２織面形成綿糸と交織することによりマフラー１の長手方向に十分な長さでかつ細く延びる第２織面１２に形成された細帯状第２交織部１８を備えている。このような細帯状交織部を設けることにより、第１織面１１と第２織面１２と間の結合を高めることができるとともに、マフラーの形態安定性を高めることができる。
【００２５】
特に、この実施例のマフラー１では、図１に示すように、マフラーの第１織面の上端縁付近および下端縁付近に位置し、かつ、マフラーの長手方向のほぼ全体に延びる細帯状第１交織部１７を備えている。このため、マフラーの端縁付近および下端縁付近は十分な強度を備える。そして、図２に示すように、第２織面の上端縁付近および下端縁付近には、細帯状第１交織部１７に対応するように、マフラーの長手方向のほぼ全体に延びる細帯状第２交織部１８を備えている。このため、マフラーの端縁付近および下端縁付近は十分な強度を備える。さらに、この実施例のマフラー１では、マフラーの上端縁より所定距離下端縁側となる部分および下端縁より所定距離上端縁側となる部分に設けられるとともに、マフラーの長手方向のほぼ全体に延びる細帯状第１交織部１７および細帯状第２交織部１８を備えている。
【００２６】
また、この実施例の二重織物マフラー１は、両端部に、第１織面形成綿糸および第２織面形成綿糸により密に織られた単層密織部２５ａ，２５ｂを備えている。具体的には、マフラー１の両端より、若干内側となる部分に、単層密織部２５ａ，２５ｂが形成されている。この単層密織部２５ａ，２５ｂ部分は、いわゆる二重織物構造とはなっていない。このような単層密織部２５ａ，２５ｂを設けることにより、マフラー１の両端部の強度を高めることができる。
さらに、この実施例のマフラー１では、両端２６ａ、２６ｂは、緯糸（横糸）が抜去された状態となっており、経糸（縦糸）のみにより簾状に形成されている。
【００２７】
そして、本考案のマフラーは、紫外線透過抑制加工されているものであってもよい。
紫外線透過抑制加工は、公知の方法を用いることができる。具体的には、光反射セラミックス、紫外線反射剤などの無機系紫外線反射型材料、あるいは有機系の紫外線吸収剤をマフラー表面にコーティングする方法が考えられる。
紫外線吸収剤としても公知のものが使用できる。紫外線吸収剤としては、例えば、ｐ−アミノ安息香酸エチル、ｐ−ジメチルアミノ安息香酸２−エチルヘキシルなどのアミノ安息香酸誘導体、ｐ−メトキシケイ皮酸エトキシエチル、ｐ−メトキシケイ皮酸２−エチルヘキシル、グリセリンのｐ−メトキシケイ皮酸エステルなどのケイ皮酸誘導体、サリチル酸フェニル、サリチル酸ｐ−オクチルフェニル、サリチル酸ｐ−ｔ−ブチルフェニルなどのサリチル酸誘導体、２，２’−ジヒドロキシ−４−メトキシベンゾフェノン、２，２’−ジヒドロキシ−４，４’−ジメトキシベンゾフェノン、などのベンゾフェノン誘導体、２・（２’−ヒドロキシ−３’，５’−ジ−ｔｅｒｔ−ブチルフェニル）−５−クロロベンゾトリアゾール、２−（２’−ヒドロキシ−３’−ｔｅｒｔ−ブチル−５’−メチルフェニル）−５−クロロベンゾトリアゾールなどのベンゾトリアゾール誘導体、２−シアノ−３，３−ジフェニルアクリル酸エチル、２−シアノ−３，３−ジフェニルアクリル酸２−エチルヘキシルなどの置換アクリロニトリル誘導体などがある。
【図面の簡単な説明】
【００２８】
【図１】図１は、本考案の綿糸製二重織物マフラーの正面図である。
【図２】図２は、図１に示した綿糸製二重織物マフラーの背面図である。
【図３】図３は、図１のＡ−Ａ線断面図である。
【図４】図４は、図１の端部部分の拡大図である。
【符号の説明】
【００２９】
１  綿糸製二重織物マフラー
１１  第１織面
１２  第２織面
１３  交錯点
１４  起毛部
１５  第１織面模様部
１６  第２織面模様部
１７  細帯状第１交織部
１８  細帯状第２交織部
２５ａ，２５ｂ  単層密織部
【図１】
0003134978.tif 000003
【図２】
0003134978.tif 000004
【図３】
0003134978.tif 000005
【図４】
0003134978.tif 000006